FR 3073867 A1 20190524 FR 1760886 A 20171117 MATERIAU TEXTILE SOUPLE ETIRABLE ET ANTI-BOULOCHES A BASE DE COPOLYMERE A BLOCS DOMAINE DE L'INVENTION La présente invention a pour objet un matériau textile, tels qu'un fil, une fibre, un filament (monofilament ou multifilament), une membrane, membrane poreuse, un textile tissé ou non tissé, comprenant au moins une fibre synthétique en polymère thermoplastique élastomère. Dans la présente description de l'invention, on entend : - Par « matériau textile » ou « textile », tout matériau réalisé à partir de fibres ou de filaments ainsi que tout matériau formant une membrane poreuse caractérisée par un rapport longueur/épaisseur d'au moins 300 ; - Par « fibre », toute matière synthétique ou naturelle, caractérisée par un rapport longueur/diamètre d'au moins 300 ; - Par « filament », toute fibre de longueur infinie ; Parmi les textiles, on trouve notamment des mats de fibres (les pansements, les filtres, le feutre), des mèches (pansements), des fils (à coudre, à tricoter, à tisser), des non-tissés, des voiles « web », des filets (« net »), des tricots (rectiligne, circulaire, fullyfashioned) des tissus (traditionnel, Jacquard, multiple, double face, multi axial, 2D et demi, 3D), et bien d'autres. Dans certains domaines, il est important de pouvoir disposer de matériaux textiles à la fois souples, étirables, solides c'est-à-dire résistants à la déchirure, et anti-bouloches c'est-à-dire résistants à l'abrasion. La présente invention a pour but d'améliorer la souplesse, l'étirabilité, la solidité de ces matériaux textiles et leur résistance à l'abrasion. La souplesse est évaluée à l'aide des modules : module en traction selon la norme ISO 527 1A:2012, et module en flexion à 23°C selon la norme ISO 178:2010. Une diminution de ces modules va dans le sens d'une meilleure souplesse des matériaux textiles. L'étirabilité est évaluée à l'aide du test de rhéologie élongationnelle, tel que défini ci-après dans les exemples de la présente demande. La propriété anti-bouloches est mesurée par la résistance à l'abrasion qui est évaluée par la perte de masse selon la norme ISO 527-1A:2012 : plus faible est la perte de masse du matériau, meilleure est la résistance à l'abrasion des textiles à base de ce matériau. 2 La résistance à la déchirure est quant à elle est évaluée selon la norme ISO 34-1:2015. Parmi les copolymères à blocs connus pour la fabrication de matériaux textiles, on peut citer les copolymères à blocs polyamide et blocs 5 polyéther (PEBA). Ces PEBA appartiennent à la classe particulière des polyétheresteramides lorsqu'ils résultent de la copolycondensation de séquences polyamide à extrémités carboxyliques réactives avec des séquences polyéther à extrémités réactives, qui sont des polyétherpolyols (polyétherdiols), les liaisons entre les blocs polyamide et les blocs souples 10 polyéther étant des liaisons ester. Les PEBA sont connus pour leurs propriétés physiques telles que leur flexibilité, leur tenue au choc, et leur facilité de mise en oeuvre par injection. Toutefois, ces copolymères sont délicats à transformer sous forme de matériau textile par extrusion, notamment en raison d'une faible viscosité à 15 l'état fondu et d'une faible résistance à l'état fondu (melt strength) qui en résulte. Il existe différents moyens de moduler la viscosité à l'état fondu d'un polymère. Ainsi, il peut être envisagé d'augmenter le taux de polyamide, ce qui 20 tend à augmenter la viscosité. Par ailleurs, on peut obtenir des compositions polymères extrudables par compoundage du copolymère à blocs avec d'autres polymères, notamment des polyoléfines. Il est également possible d'augmenter la viscosité à l'état fondu en allongeant les chaînes du polymère, par exemple en prolongeant la 25 polymérisation. Cette approche a été décevante en raison de la dégradation des blocs, laquelle entraîne en outre à une coloration (jaunissement) du matériau, sans pouvoir atteindre les niveaux souhaités de viscosité à l'état fondu, d'au moins 300 Pa.s, mesurée selon la norme ISO 1621-10 : 2015. Enfin, on peut envisager d'augmenter la viscosité à l'état fondu en 30 augmentant simultanément la taille des différents blocs du polymère, par exemple des blocs polyamide et des blocs polyéther dans le cas du PEBA. Par exemple, en passant pour un PEBA PA6-PEG, de 1500-1500 à 20002000, il devrait être possible d'augmenter la viscosité à l'état fondu à degré de polymérisation équivalent. Les essais conduits dans ce sens n'ont 35 toutefois pas abouti : la réactivité entre les blocs PA et les blocs PEG est fortement réduite. 3 L'invention a donc également pour but de fournir un procédé amélioré de fabrication de matériaux textiles étirables, souples et anti-bouloches à base de copolymères à blocs, dans lequel l'extrusion est facilitée et les vitesses maximales d'extrusion atteignables augmentées. 5 La demanderesse a maintenant trouvé que l'utilisation, dans certaines conditions, d'un polycarbodiimide dans un procédé de fabrication de matériau textile à base copolymère à blocs polyamides et blocs souples comportant au moins une fin de chaîne acide carboxylique, permettait 10 d'améliorer de manière significative la capacité d'étirement dudit copolymère sous forme de matériau textile et/ou d'augmenter la vitesse d'extrusion dudit copolymère, tout en améliorant l'étirabilité du matériau textile ainsi obtenu, la souplesse du matériau textile, sa résistance à l'abrasion, et sa résistance à la déchirure, sans sacrifier sa recyclabilité. 15 DESCRIPTION DE MODES DE REALISATION DE L'INVENTION Dans la présente description, on précise que lorsqu'il est fait référence à des intervalles, les expressions du type « allant de... à » ou « 20 comportant/comprenant de... à » incluent les bornes de l'intervalle. A l'inverse, les expressions du type « compris entre... et... » excluent les bornes de l'intervalle. Sauf mention contraire, les pourcentages exprimés sont des pourcentages massiques. Sauf mention contraire, les paramètres auxquels il est fait 25 référence sont mesurés à pression atmosphérique, et température ambiante (20-25°C, généralement 23°C). L'invention est maintenant décrite en détail et de façon non limitative dans la description qui suit. 30 L'invention a donc pour objet un matériau textile souple, étirable et anti-bouloches à base de copolymère à blocs comprenant au moins un bloc rigide polyamide PA et au moins un bloc souple, caractérisé en ce que ledit copolymère comporte au moins une fin de chaîne acide carboxylique bloquée par un polycarbodiim ide. 4 Dans la présente description, on précise que le matériau textile « à base de copolymère » signifie que le matériau textile comprend au moins 51% en poids de copolymère sur le poids total du matériau textile. De préférence, le matériau textile selon l'invention comprend au moins 5 60% en poids dudit copolymère tel que défini par l'invention. De préférence il contient au moins 70% en poids, de préférence au moins 80%, voire au moins 90%, ou mieux au moins 95%, en poids de copolymère tel que défini par l'invention, sur le poids total du matériau textile. 10 Le copolymère à blocs rigides polyamide PA et blocs souples ainsi défini selon l'invention fait partie des polymères thermoplastiques élastomères. Le terme « polymère thermoplastique élastomère », abrégé « TPE », désigne un polymère qui constitue un matériau polyphasique présentant au moins deux transitions, à savoir une première transition à une 15 température T1 (en général il s'agit de la température de transition vitreuse) et une deuxième transition à une température T2 supérieure à T1 (en général il s'agit du point de fusion). A une température inférieure à T1, le matériau est rigide, entre T1 et T2 il a un comportement élastique, et au-dessus de T2 il est fondu. Un tel polymère combine le comportement élastique des 20 matériaux de type caoutchouc avec l'aptitude à la transformation des thermoplastique. Un élastomère thermoplastique sur base polyamide (TPE-A) au sens de l'invention, tel qu'un PEBA, est un copolymère à blocs comprenant un enchaînement de blocs, alternativement rigides ou durs (BD) et souples ou 25 mous (BM), selon la formule générale suivante : -[BD-BM]n- et dans laquelle : - BD ou Bloc Dur ou bloc rigide : représente un bloc comprenant du polyamide (homopolyamide ou copolyamide) ou un mélange de blocs 30 comprenant du polyamide (homopolyamide ou copolyamide), ci-après abrégé indépendamment bloc PA ou BD ; - BM ou Bloc Mou ou encore bloc souple : représente un bloc à base de polyéther (bloc PE), de polyester (bloc PES), de polydiméthylsiloxane (bloc PDMS), de polyoléfine (bloc PO), de polycarbonate (bloc PC) et/ou de 35 tout autre polymère de faible température de transition vitreuse, ou de leurs mélanges sous forme de copolymères alternés, statistiques ou à blocs. De 5 préférence, BM est un bloc à base de polyéther comportant des motifs oxyde d'alkylène, en tout ou partie. - n représente le nombre d'unités de répétition du motif -BD-BMdudit copolymère. n est compris dans la gamme allant de 1 à 60, de 5 préférence de 5 à 30, ou mieux de 6 à 20. Par faible température de transition vitreuse pour un polymère entrant dans la composition d'un BM au sens de l'invention, on entend une température de transition vitreuse Tg inférieure à 15°C, de préférence inférieure à 0°C, de préférence inférieure à -15°C, de préférence encore 10 inférieure à -30°C. A titre d'exemple, ledit bloc mou peut être à base de PEG de masse molaire en nombre égale à 1500g/mol et de Tg de l'ordre de 35°C. Ladite température de transition vitreuse Tg peut également être inférieure à -50°C, notamment dans le cas où ledit bloc mou est à base de PTMG. 15 Les copolyéther bloc amides, encore appelés copolymères à blocs polyéther et blocs polyamide, soit en abrégé « PEBA », résultent de la polycondensation de blocs polyamides à extrémités réactives avec des blocs polyéthers à extrémités réactives, telles que, entre autres : 1) blocs polyamides à bouts de chaîne diamines avec des blocs 20 polyoxyalkylènes à bouts de chaînes dicarboxyliques ; 2) blocs polyamides à bouts de chaînes dicarboxyliques avec des blocs polyoxyalkylènes à bouts de chaînes diamines, obtenues par cyanoéthylation et hydrogénation de blocs polyoxyalkylène alpha-oméga dihydroxylées aliphatiques appelées polyétherdiols ; 25 3) blocs polyamides à bouts de chaînes dicarboxyliques avec des polyétherdiols, les produits obtenus étant, dans ce cas particulier, des polyétheresteram ides. Les blocs polyamides à bouts de chaînes dicarboxyliques proviennent, par exemple, de la condensation de précurseurs de polyamides en présence 30 d'un diacide carboxylique limiteur de chaîne. Les blocs polyamides à bouts de chaînes diamines proviennent par exemple de la condensation de précurseurs de polyamides en présence d'une diamine limiteur de chaîne. La masse molaire en nombre Mn des blocs polyamides est comprise entre 400 et 20000 g/mol et de préférence entre 500 et 10000 g/mol. 35 Les polymères à blocs polyamides et blocs polyéthers peuvent aussi comprendre des motifs répartis de façon aléatoire. 6 On peut utiliser avantageusement trois types de blocs polyamides. Selon un premier type, les blocs polyamides proviennent de la condensation d'un diacide carboxylique, en particulier ceux ayant de 4 à 20 atomes de carbone, de préférence ceux ayant de 6 à 18 atomes de carbone 5 et d'une diamine aliphatique ou aromatique, en particulier celles ayant de 2 à 20 atomes de carbone, de préférence celles ayant de 6 à 14 atomes de carbone. A titre d'exemples d'acides dicarboxyliques, on peut citer l'acide 1,4- cyclohexyldicarboxylique, les acides butanedioïque, adipique, azélaïque, 10 subérique, sébacique, dodécanedicarboxylique, octadécanedicarboxylique et les acides téréphtalique et isophtalique, mais aussi les acides gras dimérisés. A titre d'exemples de diamines, on peut citer la tétraméthylène diamine, l'hexaméthylènediam ine, la 1,10-décaméthylènediamine, la 15 dodécaméthylènediamine, la triméthylhexaméthylène diamine, les isomères des bis-(4-am inocyclohexyl)-méthane (BACM), bis-(3-méthy1-4- am inocyclohexyl)méthane (BMACM), et 2-2-bis-(3-méthy1-4- aminocyclohexyl)-propane (BMACP), et para-amino-di-cyclo-hexyl-méthane (PACM), et l'isophoronediamine (IPDA), la 2,6-bis-(aminométhyl)-norbornane 20 (BAMN) et la pipérazine (Pip). Concernant le bloc rigide polyamide, la norme NF EN ISO 1874-1 : 2011 définit une nomenclature des polyamides. Le terme « monomère » dans la présente description doit être pris au sens d' « unité répétitive ». Le cas où une unité répétitive du polyamide est constituée de l'association d'un 25 diacide avec une diamine est particulier. On considère que c'est l'association d'une diamine et d'un diacide, c'est-à-dire le couple « diaminediacide », dit aussi « XY », en quantité équimolaire qui correspond au monomère. Ceci s'explique par le fait qu'individuellement, le diacide ou la diamine n'est qu'une unité structurale, qui ne suffit pas à elle seule à polymériser. 30 On a par exemple des blocs PA412, PA414, PA418, PA610, PA612, PA614, PA618, PA912, PA1010, PA1012, PA1014 et PA1018. Selon un deuxième type, les blocs polyamides résultent de la condensation d'un ou plusieurs acides alpha oméga aminocarboxyliques et/ou d'un ou plusieurs lactames ayant de 6 à 12 atomes de carbone en 35 présence d'un diacide carboxylique ayant de 4 à 12 atomes de carbone ou d'une diamine. A titre d'exemples de lactames, on peut citer le caprolactame, 7 l'oenantholactame et le lauryllactame. A titre d'exemples d'acide alpha omega amino carboxylique, on peut citer les acides aminocaproïque, amino7-heptanoïque, amino-11- undécanoïque et amino-12-dodécanoïque. Avantageusement les blocs polyamides du deuxième type sont en 5 polyamide 11, en polyamide 12 ou en polyamide 6. Selon un troisième type, les blocs polyamides résultent de la condensation d'au moins un acide alpha oméga aminocarboxylique (ou un lactame), au moins une diamine et au moins un diacide carboxylique. Dans ce cas, on prépare les blocs polyamide PA par 10 polycondensation : - de la ou des diamines aliphatiques linéaires ou aromatiques ayant X atomes de carbone ; - du ou des diacides carboxyliques ayant Y atomes de carbone ; et - du ou des comonomères {Z}, choisis parmi les lactames et les acides 15 alpha-oméga aminocarboxyliques ayant Z atomes de carbone et les mélanges équimolaires d'au moins une diamine ayant X1 atomes de carbone et d'au moins un diacide carboxylique ayant Y1 atomes de carbones, (X1, Y1) étant différent de (X, Y) ; - ledit ou lesdits comonomères {Z} étant introduits dans une proportion 20 pondérale allant jusqu'à 50%, de préférence jusqu'à 20%, encore plus avantageusement jusqu'à 10% par rapport à l'ensemble des monomères précurseurs de polyamide ; - en présence d'un limiteur de chaîne choisi parmi les diacides carboxyliques. 25 Avantageusement, on utilise comme limiteur de chaîne le diacide carboxylique ayant Y atomes de carbone, que l'on introduit en excès par rapport à la stoechiométrie de la ou des diamines. Selon une variante de ce troisième type les blocs polyamides résultent de la condensation d'au moins deux acides alpha oméga 30 aminocarboxyliques ou d'au moins deux lactames ayant de 6 à 12 atomes de carbone ou d'un lactame et d'un acide aminocarboxylique n'ayant pas le même nombre d'atomes de carbone en présence éventuelle d'un limiteur de chaîne. A titre d'exemple d'acide alpha omega amino carboxylique aliphatique, on peut citer les acides aminocaproïques, amino-7-heptanoïque, 35 amino-11-undécanoïque et amino-12-dodécanoïque. A titre d'exemple de lactame, on peut citer le caprolactame, l'oenantholactame et le lauryllactame. 8 A titre d'exemple de diamines aliphatiques, on peut citer l'hexaméthylènediamine, la dodécaméthylènediam ine et la triméthylhexaméthylène diamine. A titre d'exemple de diacides cycloaliphatiques, on peut citer l'acide 1,4-cyclohexyldicarboxylique. A titre 5 d'exemple de diacides aliphatiques, on peut citer les acides butane-dioïque, adipique, azélaïque, subérique, sébacique, dodécanedicarboxylique, les acides gras dimérisés (ces acides gras dimérisés ont de préférence une teneur en dimère d'au moins 98%; de préférence ils sont hydrogénés; ils sont commercialisés sous la marque Pripol® par la société Unichema, ou sous la 10 marque Empol® par la société Henkel) et les polyoxyalkylènes - a,w diacides. A titre d'exemple de diacides aromatiques, on peut citer les acides téréphtalique (T) et isophtalique (I). A titre d'exemple de diamines cycloaliphatiques, on peut citer les isomères des bis-(4-aminocyclohexyl)- méthane (BACM), bis-(3-méthyl-4-aminocyclohexyl)méthane (BMACM), et 2- 15 2-bis-(3-méthyl-4-am inocyclohexyl)-propane(BMACP), et para-amino-di- cyclo-hexyl-méthane (PACM). Les autres diamines couramment utilisées peuvent être l'isophoronediamine (IPDA), la 2,6-bis-(aminométhyl)- norbornane (BAMN) et la pipérazine. Dans le cas où les blocs PA du PEBA selon l'invention comprennent 20 au moins deux monomères différents, appelés «co-monomères», c'est à dire au moins un monomère et au moins un co-monomère (monomère différent du premier monomère), ils comprennent un copolymère tel qu'un copolyamide abrégé CoPA. A titre d'exemples de blocs polyamides du troisième type, on peut citer 25 les suivantes : - 66/6 dans laquelle 66 désigne des motifs hexaméthylènediamine condensée avec l'acide adipique. 6 désigne des motifs résultant de la condensation du caprolactame. - 66/610/11/12 dans laquelle 66 désigne l'hexaméthylènediamine 30 condensée avec l'acide adipique. 610 désigne l'hexaméthylènediamine condensée avec l'acide sébacique. 11 désigne des motifs résultant de la condensation de l'acide aminoundécanoïque. 12 désigne des motifs résultant de la condensation du lauryllactame. La masse Mn des blocs souples est comprise entre 100 et 6 000 g/mol 35 et de préférence entre 200 et 3 000 g/mol. 9 De préférence, le polymère comprend de 1 à 80 % en masse de blocs souples et de 20 à 99 % en masse de blocs polyamide, de préférence de 4 à 80 % en masse de blocs souples et 20 à 96 % en masse de blocs polyamide. Selon un mode de réalisation préféré, le bloc rigide polyamide, dans le 5 copolymère à blocs rigides PA et blocs souples selon l'invention, comprend au moins un des motifs de polyamide suivants : 11, 12, 6, 610, 612, 1010, 1012, et leurs mélanges ou copolyamides. Les blocs polyéthers PE sont constitués de motifs oxyde d'alkylène. Ces motifs peuvent être par exemple des motifs oxyde d'éthylène, des motifs 10 oxyde de propylène ou tétrahydrofurane (qui conduit aux enchaînements polytétraméthylène glycol). On utilise ainsi des blocs PEG (polyethylène glycol) c'est à dire ceux constitués de motifs oxyde d'éthylène, des blocs PPG (propylène glycol) c'est à dire ceux constitués de motifs oxyde de propylène, des blocs PO3G (polytriméthylène glycol) c'est-à-dire ceux 15 constitués de motifs polytriméthylène ether de glycol (de tels copolymères avec des blocs polytriméthylene ether sont décrits dans le document US6590065), et des blocs PTMG c'est à dire ceux constitués de motifs tetraméthylène glycols appelés aussi polytétrahydrofurane. Les copolymères PEBA peuvent comprendre dans leur chaîne plusieurs types de polyéthers, 20 les copolyéthers pouvant être à blocs ou statistiques. On peut également utiliser des blocs obtenus par oxyéthylation de bisphenols, tels que par exemple le bisphenol A. Ces derniers produits sont décrits dans le brevet EP613919. Les blocs polyéthers peuvent aussi être constitués d'amines primaires 25 éthoxylées. A titre d'exemple d'amines primaires éthoxylées on peut citer les produits de formule : H -(0 CH2CH2)', - N-(CH2CH20)11- H 30 (CHA CH3 dans laquelle m et n sont compris entre 1 et 20 et x entre 8 et 18. Ces produits sont disponibles dans le commerce sous la marque Noramox® de la 35 société CECA et sous la marque Genam in® de la société Clariant. 10 Les blocs souples polyéthers peuvent comprendre des blocs polyoxyalkylène à bouts de chaînes NH2, de tel blocs pouvant être obtenues par cyanoacétylation de blocs polyoxyalkylène alpha-oméga dihydroxylés aliphatiques appelées polyétherdiols. Plus particulièrement, on pourra 5 utiliser les Jeffamines (Par exemple Jeffamine® D400, D2000, ED 2003, XTJ 542, produits commerciaux de la société Huntsman, également décrites dans les documents de brevets JP2004346274, JP2004352794 et EP1482011). Les blocs polyétherdiols sont soit utilisés tels quels et copolycondensés avec des blocs polyamides à extrémités carboxyliques, soit 10 ils sont aminés pour être transformés en polyéther diamines et condensés avec des blocs polyamides à extrémités carboxyliques. La méthode générale de préparation en deux étapes des copolymères PEBA ayant des liaisons ester entre les blocs PA et les blocs PE est connue et est décrite, par exemple, dans le brevet français FR2846332. La méthode générale de 15 préparation des copolymères PEBA de l'invention ayant des liaisons amide entre les blocs PA et les blocs PE est connue et décrite, par exemple dans le brevet européen EP1482011. Les blocs polyéther peuvent être aussi mélangés avec des précurseurs de polyamide et un limiteur de chaîne diacide pour faire les polymères à blocs polyamides et blocs polyéthers ayant 20 des motifs répartis de façon statistique (procédé en une étape). Bien entendu, la désignation PEBA dans la présente description de l'invention se rapporte aussi bien aux Pebax® commercialisés par Arkema, aux Vestamid® commercialisés par Evonik®, aux Grilamid® commercialisés par EMS, qu'aux Kellaflex® commercialisés par DSM ou à tout autre PEBA 25 d'autres fournisseurs. Avantageusement, les copolymères PEBA ont des blocs PA en PA 6, en PA 11, en PA 12, PA 612, en PA 66/6, en PA 1010 et/ou en PA 614, de préférence des blocs PA 11 et/ou PA 12 ; et des blocs PE en PTMG, en PPG et/ou en PO3G. Les PEBA à base de blocs PE constitués majoritairement de 30 PEG sont à ranger dans la gamme des PEBA hydrophiles. Les PEBA à base de blocs PE constitués majoritairement de PTMG sont à ranger dans la gamme des PEBA hydrophobes. Avantageusement, ledit PEBA utilisé dans la composition selon l'invention est obtenu au moins partiellement à partir de matières premières 35 bio-ressourcées. 11 Par matières premières d'origine renouvelable ou matières premières bio-ressourcées, on entend des matériaux qui comprennent du carbone bioressourcé ou carbone d'origine renouvelable. En effet, à la différence des matériaux issus de matières fossiles, les matériaux composés de matières 5 premières renouvelables contiennent du 14C. La « teneur en carbone d'origine renouvelable » ou « teneur en carbone bio-ressourcé » est déterminée en application des normes ASTM D 6866 (ASTM D 6866-06) et ASTM D 7026 (ASTM D 7026-04). A titre d'exemple, les PEBA à base de polyamide 11 proviennent au moins en partie de matières premières bio- 10 ressourcées et présentent une teneur en carbone bio-ressourcé d'au moins 1%, ce qui correspond à un ratio isotopique de 12C/14C d'au moins 1,2 x 10-14. De préférence, les PEBA selon l'invention comprennent au moins 50% en masse de carbone bio-ressourcé sur la masse totale de carbone, ce qui correspond à un ratio isotopique 12C/14C u a'au moins 0,6.10-12. Cette teneur 15 est avantageusement plus élevée, notamment jusqu'à 100%, qui correspond à un ratio isotopique 12c/14c de 1,2 x 10-12, dans le cas par exemple de PEBA à blocs PA 11 et blocs PE comprenant du PO3G, PTMG et/ou PPG issus de matières premières d'origine renouvelable. Les blocs polyesters PES sont habituellement fabriqués par 20 polycondensation entre un acide dicarboxylique et un diol. Les acides carboxyliques appropriés comprennent ceux mentionnés ci-dessus utilisés pour former les blocs polyamide à l'exception des acides téréphthaliques et isophthaliques. Les diols appropriés comprennent les diols aliphatiques linéaires tel que l'éthylène glycol, le 1,3-propylène glycol, le 1,4-butylène 25 glycol, le 1,6-hexylène glycol, les diols branchés tel que le néopentylglycol, le 3-méthylpentane glycol, le 1,2-propylène glycol, et les diols cycliques tel que le 1,4-bis(hydroxyméthyl)cyclohexane et le 1,4-cyclohexane-diméthanol. On entend également par polyesters, le poly(caprolactone) et les PES à base de dimères d'acide gras, en particulier les produits de la gamme 30 PRIPLAST® de la société Croda ou Uniqema. On peut également envisager un bloc PES de type «copolyester» alterné, statistique ou à blocs, contenant un enchaînement d'au moins deux types de PES cités ci-dessus. Par bloc polysiloxane (ci-après abrégé PSi) au sens de l'invention, on 35 entend tout polymère ou oligomère organisilicié à structure linéaire ou cyclique, ramifiée ou réticulée obtenu par polymérisation de silanes 12 fonctionnalisés et constitué pour l'essentiel par une répétition de motifs principaux dans lesquels des atomes de silicium sont reliés entre eux par des atomes d'oxygène (liaison siloxane Si-O-Si), des radicaux hydrocarbonés éventuellement substitués étant directement liés par l'intermédiaire d'un 5 atome de carbone sur lesdits atomes de silicium. Les radicaux hydrocarbonés les plus courants sont les radicaux alkyls notamment en Cl - C10 et en particulier méthyle, les radicaux fluoroalkyls, les radicaux aryls et en particulier phényle, et les radicaux alcényls et en particulier vinyle ; d'autres types de radicaux susceptibles d'être lies soit directement, soit par 10 l'intermediaire d'un radical hydrocarboné, à la chaîne siloxanique sont notamment l'hydrogène, les halogènes et en particulier le chlore, le brome ou le fluor, les thiols, les radicaux alcoxy, les radicaux polyoxyalkylènes (ou polyéthers) et en particulier polyoxyéthylène et/ou polyoxypropylène, les radicaux hydroxyls ou hydroxyalkyls, les groupements amines substitués ou 15 non, les groupements amides, les radicaux acyloxy ou acyloxyalkyls, les radicaux hydroxyalkylamino ou aminoalkyls, des groupements ammonium quaternaires, des groupements amphotères ou betaïniques, des groupements anioniques tels que carboxylates, thioglycolates, sulfosuccinates, thiosulfates, phosphates et sulfates, et leurs mélanges, cette 20 liste n'étant bien entendu nullement limitative (silicones dites "organomodifiees"). De préférence, lesdits blocs polysiloxane comprennent du polydiméthylsiloxane (ci-après abrégé blocs PDMS), du polyméthylphénylsiloxane, et/ou du polyvinylsiloxane. 25 Par bloc polyoléfine (ci-après abrégé bloc PO) au sens de l'invention, on entend tout polymère comprenant comme monomère une alpha-oléfine, c'est-à-dire les homopolymères d'une oléfine ou les copolymères d'au moins une alpha-oléfine et d'au moins un autre monomère copolymérisable, l'alpha-oléfine ayant avantageusement de 2 à 30 atomes de carbone. 30 A titre d'exemple d'alpha-oléfine, on peut citer l'éthylène, le propylène, 1-butène, 1-pentène, 3-méthy1-1-butène, 1-hexène, 4-méthy1-1-pentène, 3- méthy1-1-pentène, 1-octène, 1-décène, 1-dodécène, 1-tétradécène, 1- hexadécène, 1-octadécène, 1-eicocène, 1-dococène, 1-tétracocène, 1- hexacocène, 1-octacocène, et 1-triacontène. Ces alpha-oléfines peuvent être 35 utilisées seules ou en mélange de deux ou plus de deux. A titre d'exemples, on peut citer : 13 - les homopolymères et copolymères de l'éthylène, en particulier le polyéthylène basse densité (LDPE), le polyéthylène haute densité (HDPE), le polyéthylène linéaire basse densité (LLDPE), le polyéthylène très basse densité (VLDPE), le polyéthylène obtenu par catalyse métallocène ; 5 les homopolymères et copolymères du propylène, - les polyalphaoléfines essentiellement amorphes ou attactiques (APAO), - les copolymères éthylène/alpha-oléfine tels qu'éthylène/propylène, les élastomères EPR (éthylène-propylène-rubber), et 10 EPDM (éthylène- propylène-diène), et les mélanges de polyéthylène avec un EPR ou un EPDM, - les copolymères blocs styrène/éthylène-butène/styrène (SEBS), styrène/ butadiène/styrène (SBS), styrène/isoprène/styrène (SIS), et styrène/éthylène-propylène/styrène (SEPS), 15 les copolymères de l'éthylène avec au moins un produit choisi parmi les sels ou les esters d'acides carboxyliques insaturés tels que par exemple les (méth)acrylates d'alkyle, l'alkyle pouvant avoir jusqu'à 24 atomes de carbone, les esters vinyliques d'acides carboxyliques saturés tels que par exemple l'acétate ou le propionate de vinyle, et les diènes tels que 20 par exemple le 1,4-hexadiène ou le polybutadiène. Selon un mode de réalisation avantageux de l'invention ledit au moins un bloc polyoléfine comprend du polyisobutylène et/ou du polybutadiène. Selon un mode de réalisation particulièrement avantageux, le copolymère à blocs selon l'invention comporte au moins un bloc souple 25 polyoléfine (bloc PO) et au moins un bloc dur hydrophile (ci après abrégé BDh) comprenant à la fois du polyamide et du polyéther, tel qu'un bloc polyétheram ide, un bloc polyétheresteram ide, et/ou un bloc polyétheramideimide, etc... Ledit bloc PO comprend de préférence une polyoléfine comportant des groupements terminaux acides, alcools ou 30 amines. De préférence, le bloc PO est obtenu par dégradation thermique de polyoléfines de haut poids moléculaire pour former des polyoléfines de plus faible masse et fonctionnalisées (méthode de référence : Japanese Kokai Publication Hei-03-62804). En ce qui concerne le bloc BDh, il peut comprendre en outre au moins un polymère choisi parmi: des polymères 35 cationiques, de type amine quaternaire et/ou dérivés phosphorés ; et/ou des polymères anioniques, de type diacide modifié, comportant un groupement 14 sulfonate et susceptible de réagir avec un polyol. L'ajout de sel organique est alors envisageable dans la préparation du bloc BDh ou lors de la réaction entre le bloc PO et le bloc BDh. Le document US6552131 décrit la synthèse et les différentes structures possibles pour le copolymère à blocs PO et à 5 blocs BDh, celles-ci étant bien entendu envisageables dans le procédé selon l'invention. Par bloc polycarbonate (ci-après abrégé bloc PC) au sens de l'invention, on entend plus particulièrement tout polycarbonate aliphatique. Les polycarbonates aliphatiques sont décrits par exemple dans les 10 documents DE2546534 et JP1009225. De tels polycarbonates homopolymères ou copolymères sont également décrits dans le doument US471203. Les demandes W092/22600 et W095/12629 décrivent des copolymères comprenant des blocs polycarbonate ainsi que leurs procédés de synthèse. Les blocs (et leur synthèse) décrits dans ces documents sont 15 parfaitement envisageables pour la synthèse d'un copolymère à blocs PC selon l'invention. De préférence, les blocs polycarbonate du copolymère selon l'invention ont pour formule : 0 20 C-0- -O-C dans laquelle a est un nombre entier de 2 à 300; R1 et R2, qui peuvent être identiques ou différents, représentent une chaîne droite ou 25 ramifiée, aliphatique ou alicyclique possédant de 2 à 18 atomes de carbone, ou bien représentent un groupement polyoxyalkylène ou encore représentent un groupement polyester. Les polycarbonates dans lesquels R1 et R2 sont choisis parmi les groupements hexylène, décylène, dodécylène, 1,4-cyclohéxylene, 2,2- 30 diméthy11,3-propylène, 2,5-diméthyl-2,5-hexylène ou polyoxyéthylèene sont préférés. Si les copolymères à blocs décrits ci-dessus comprennent généralement au moins un bloc rigide polyamide et au moins un bloc souple, il est évident que la présente invention couvre en fait tous les copolymères 35 comprenant deux, trois, quatre (voire plus) blocs différents choisis parmi 15 ceux décrits dans la présente description, dès l'instant qu'au moins un de ces blocs est un bloc polyamide. Avantageusement, le copolymère selon l'invention comprend un copolymère segmenté à blocs comprenant trois types de blocs différents 5 (nommé «tribloc» dans la présente description de l'invention), qui résultent de la condensation de plusieurs des blocs décrits ci-dessus. Ledit tribloc est de préférence choisi parmi les copolyétheresteramides, les copolyétheramideuréthanes, dans le(s)quel(s) : - le pourcentage massique en bloc rigide polyamide est supérieure à 10% ; 10 - le pourcentage massique en blocs souples est supérieur à 20% ; sur la masse totale de tribloc. Selon un mode de réalisation préféré, le bloc souple dans le matériau textile à base de copolymère à blocs rigides PA et blocs souples selon l'invention, comprend (et de préférence est) un bloc polyéther PE, choisi de préférence 15 parmi PTMG, PPG, PO3G et/ou PEG. Selon un autre mode de réalisation avantageux, le bloc souple dans le copolymère à blocs rigides PA et blocs souples du matériau textile selon l'invention, comprend (et de préférence est) un bloc polyester PES, choisi parmi les polyesters diols, le poly(caprolactone) et les polyesters à base de 20 dimères d'acide gras. Avantageusement, dans le copolymère selon l'invention, le ratio en poids des blocs PA sur les blocs souples est compris dans la gamme de 0,3 à 10, de préférence de 0,3 à 6, de préférence de 0,3 à 3, de préférence de 0,3 à 2. De préférence, ledit copolymère à la base du matériau textile selon 25 l'invention comprend de 30 à 70% en poids de blocs souples polyététraméthylène glycol (PTMG), de préférence de 50 à 70% en poids de blocs PTMG, sur le poids total de copolymère. De préférence, ledit bloc polyamide PA du copolymère utilisé dans le matériau textile de l'invention comprend au moins un des motifs de 30 polyamide suivants : 6, 66, 610, 612, PA1010, PA1012, PA11, PA12, PA6/12, PA6/6.6, et leurs mélanges ou copolyamides. Avantageusement, le copolymère comprend un copolymère à blocs rigides polyamide et blocs souples polyéther (PEBA), de préférence choisi parmi les PEBAs suivants : PA6-PTMG, PA1010-PTMG, PA1012-PTMG, PA11-PTMG, 35 PA12-PTMG, PA6/12-PTMG, PA66-PTMG, PA6/66-PTMG, et leurs mélanges. 16 Des polycarbodiimides appropriés pour la présente invention sont représentés par la formule générale suivante: 5 R-[-N=C=N-R1n- où R est monovalent, R' est divalent, n vaut de 2 à 50, de préférence de 2 à 45, de préférence de 2 à 20, et de préférence de 5 à 20. R peut être, par exemple, un groupe alkyle en C1-C20 ou cycloalkyle en C3- 10 C10 ou alcényle en C1-C20, et peut être cyclique ou ramifié, ou peut contenir un noyau aromatique en C8-C16, et peut être substitué par des groupes fonctionnels. R' peut être un groupe divalent correspondant à tout ce qui précède, par exemple un alkylène en C1-C20, un cycloalkylène en C3-C10, etc. Des 15 exemples de groupes fonctionnels comprennent, mais sans y être limités, cyanato et isocyanato, halo, amido, carboxamido, amino, imido, imino, silyle, etc. Ces listes sont destinées uniquement à des fins d'illustration et non à titre limitatif de la portée de la présente invention. A titre d'exemples de polycarbodiimides utilisables selon la présente 20 invention, on peut citer des motifs répétés de N,N'-dicyclohexylcarbodiimide, N, N'-diisopropylcarbodiim ide, N, N'-diphénylcarbodiim ide, N, N'-di-2,6- diisopropylphénylcarbodiim ide, 4,4'-dicyclohexylméthanecarbodiim ide, tétram éthylxylylènecarbod i irn ide (carbodiim ide aromatique), N, N- diméthylphénylcarbodiim ide, N, N'-di-2,6-diisopropylphénylcarbodiim ide, 25 2,2',6,6'-tétraisopropyl diphényl carbodiimide (carbodiim ide aromatique), homopolymère aromatique de 1,3,5-triisopropy1-2,4-diisocyanatobenzène, hétéropolymère aromatique de 1,3,5-triisopropy1-2,4-diisocyanatobenzène et 2,6-diisopropylphénylisocyanate, ou des combinaisons de ceux-ci. 30 Des exemples spécifiques de R' comprennent, mais sans y être limités, les radicaux divalents dérivés du 2,6-diisopropylbenzène, du naphtalène, du 3,5- diéthyltoluène, du 4,4'-méthylène-bis(2,6-diéthylènephényle), 4,4'-méthylènebis(2-éthyle-6-méthylphényl), 4,4'-méthylène-bis (2,6-diisopropylphényl), 4,4'méthylène-bis (2-éthyl-5-méthylcyclohexyle), 2,4,6-triisopropylphényle, n- 35 hexane, cyclohexane, dicyclohexylméthane et le méthylcyclohexane, et analogues. 17 Les documents de brevet US5130360, US5859166, US368493, US7456137 US2007/0278452, US2009/0176938, et en particulier US5360888 décrivent encore d'autres exemples de polycarbodiimides. Des polycarbodiimides appropriés peuvent être obtenus auprès de sources 5 disponibles dans le commerce telles que la série Stabaxol P chez Rhein Chemie, la série Stabilizer chez Raschig, et d'autres chez Ziko ou encore Teijin par exemple. Avantageusement, le polycarbodiimide est choisi parmi un Stabiliser, en particulier le Stabilizer® 9000 correspondant au Poly-(1,3,5-triisopropyl- 10 phenylene-2,4-carbodiimide), un Stabaxol®, notamment un stabaxol® P, en particulier le Stabaxol® P100 ou le Stabaxol® P400, ou un mélange de ceux-ci. De préférence, le polycarbodiimide est de masse moléculaire moyenne en poids supérieure à 10000 g/mol. 15 Avantageusement, la masse moléculaire moyenne en poids du polycarbodiimide est comprise dans la gamme de 10000 à 40000 g/mol, de préférence de 15000 à 30000 g/mol. La teneur en poids du polycarbodiimide représente avantageusement de 0,5 à 10% en poids, de préférence de 0,5 à 7% en poids, de préférence de 0,5 à 20 3% en poids, de préférence de 0,5 à 2,5%, de préférence de 0,5 à 2% en poids, sur le poids total de copolymère selon l'invention. Selon un mode de réalisation avantageux de l'invention, ledit acide carboxylique du copolymère, dans le matériau textile selon l'invention, forme une liaison urée par réaction avec un carbodiim ide du polycarbodiimide. 25 Un des avantages du copolymère à blocs à fin de chaine acide bloquée à la base du matériau textile selon l'invention est qu'il reste sous forme linéaire non réticulée, la dispersité Mw/Mn du copolymère étant inférieure à 3. Ceci est surprenant dans la mesure où, dans l'art antérieur, les carbodiim ides sont plutôt utilisés pour viscosifier les polyamides (voir par exemple le document 30 de brevet FR3027907), notamment en les réticulant, et pour améliorant leur tenue à l'hydrolyse comme décrit dans US5360888. La présente invention a également pour objet l'utilisation d'un polycarbodiimide dans un procédé de fabrication de matériau textile à base 35 de copolymère à blocs polyamides et blocs souples comportant au moins une fin de chaîne acide carboxylique, pour améliorer l'extrudabilité et/ou la 18 capacité d'étirement (ou étirage) du copolymère sous forme de matériau textile et/ou améliorer la vitesse d'extrusion dudit copolymère, dans laquelle au moins une fin de chaîne acide carboxylique du copolymère est bloquée par une fonction carbodiimide du polycarbodiimide. 5 La présente invention a encore pour objet l'utilisation d'un polycarbodiimide dans un matériau textile à base copolymère à blocs polyamides et blocs souples comportant au moins une fin de chaîne acide carboxylique, pour améliorer l'étirabilité du matériau textile, la souplesse du matériau textile, sa résistance à l'abrasion, et sa résistance à la déchirure, dans laquelle au 10 moins une fin de chaîne acide carboxylique du copolymère est bloquée par une fonction carbodiimide du polycarbodiimide. De préférence, pour l'utilisation selon l'invention, le polycarbodiimide est de masse moléculaire moyenne en poids supérieure à 10000 g/mol, de préférence comprise dans la gamme de 10000 à 40000 g/mol, de préférence 15 de 15000 à 30000 g/mol. Avantageusement, au moins une fin de chaîne acide carboxylique du copolymère est bloquée par une fonction urée formée par réaction avec le polycarbodiim ide. La présente invention a aussi pour objet une composition de matériau textile 20 à base de copolymère selon l'invention, caractérisée en ce qu'elle comprend - de 51% à 99,9% en poids dudit copolymère à blocs tels que défini plus haut, - de 0,1 à 49% en poids d'au moins un autre composant choisi parmi les 25 polyamides, les polyoléfines, les polyoléfines fonctionnelles, les copolyétheresters, les polyuréthanes thermoplastiques (TPU), copolymères d'éthylène et acétate de vinyle, les copolymères d'éthylène et d'acrylate, et les copolymères d'éthylène et d'alkyl(méth)acrylate, et/ou 30 - de 0,1 à 10% en poids d'additifs choisis parmi les agents nucléants, les charges, notamment les charges minérales, telles que le talc, les fibres de renfort, notamment de verre ou de carbone, les colorants, les absorbeurs UV, les antioxydants, notamment phénoliques, ou à base de phosphore ou à base de soufre, les stabilisants lumière de type amine encombrée ou HALS, 35 et leurs mélanges, sur le poids total de la composition. 19 Avantageusement, le matériau textile selon l'invention comprend une polyoléfine fonctionnelle comportant un greffage par un monomère choisi dans le groupe comprenant les acides carboxyliques insaturés, les anhydrides carboxyliques insaturés, les monomères vinyliques, les 5 monomères acryliques, et leurs mélanges. De préférence, la polyoléfine fonctionnelle est choisie dans le groupe comprenant les copolymères éthylène-ester acrylique, les copolymères éthylène-ester acrylique-anhydride maléique, les copolymères éthylène-ester acrylique-méthacrylate de glycidyle. 10 Avantageusement, le matériau textile selon l'invention présente une épaisseur inférieure ou égale à 100 p,m, de préférence inférieure ou égale à 50 jim, de préférence inférieure ou égale à 30 prn, de préférence inférieure ou égale à 25 prn, de préférence comprise dans la gamme de 5 à 25 p.m. La présente invention a encore pour objet un procédé de fabrication du 15 matériau textile selon l'invention, notamment un procédé de filage, comprenant les étapes de : a) mise à disposition du copolymère comportant au moins une fin de chaîne acide carboxylique bloquée par un polycarbodiimide, éventuellement en mélange avec d'autres composants du matériau textile tel que défini plus 20 haut, b) extrusion du copolymère ou dudit mélange de l'étape a), c) étirage du copolymère ou dudit mélange pour former un matériau textile. Selon un mode de réalisation particulier, le procédé de l'invention comprend, préalablemant à l'étape a), le mélange de copolymère à blocs comprenant au 25 moins un bloc rigide polyamide PA et au moins un bloc souple et de polycarbodiimide, de sorte qu'au moins une fin de chaine acide carboxylique du copolymère à blocs réagit avec une fonction carbodiimide du polycarbodiimide. De préférence, ce que le mélange est réalisé au moyen d'une extrudeuse mono-vis ou bi-vis ou par ajout du polycarbodiimide lors de 30 la synthèse du copolymère à bloc. Avantageusement, l'étape c) d'étirage est effectuée par extrusion soufflage, extrusion-gonflage, extrusion-étirage, extrusion-gainage, extrusion- calandrage, extrusion en filière plate, extrusion-couchage, lamination, et/ou coextrusion. 35 Selon un mode de réalisation particulier du procédé selon l'invention, la fabrication de monofilament comprend les étapes suivantes: 20 a) mise à disposition du copolymère comportant au moins une fin de chaîne acide carboxylique bloquée par un polycarbodiimide, éventuellement en mélange avec d'autres composants tels que définis plus haut, b) extrusion du copolymère ou dudit mélange de l'étape a), 5 b') refroidissement, c) étirage ou allongement, d) recuit, et e) enroulement. Avantageusement, l'étape c) étire ledit copolymère ou ledit mélange suivant 10 un rapport d'étirage de 1 à 30, de préférence de 1 à 20, ou mieux de 1 à 15. Avantageusement, la vitesse d'extrusion de l'étape b) est comprise dans la gamme de 1000 à 10000 m/min, de préférence de 2000 à 8000 m/min. De manière avantageuse, l'étape b) est effectuée à une température comprise dans la gamme de 80 à 350°C, de préférence de 100°C à 300°C, de 15 préférence de 150 à 250°C. L'utilisation de copolymère bloqué par un polycarbodiimide selon l'invention permet une plus large fenêtre de processabilité notamment en termes de températures, et on observe moins d'instabilité d'extrusion qu'avec le copolymère correspondant non bloqué, ainsi que des vitesses d'extrusion 20 maximales atteignables supérieures. Avantageusement, ledit au moins un matériau textile se présente sous la forme d'une membrane poreuse, d'un textile tissé ou d'un textile non tissé. Avantageusement, ledit au moins un matériau textile comprend des fibres synthétiques, notamment PET, PA, PP, PBT, PLA, TPU, TPE, des fibres synthétiques obtenues à partir de matières 25 premières bio-ressourcées, des fibres naturelles, des fibres artificielles fabriquées à partir de matières premières naturelles, des fibres minérales, et/ou des fibres métalliques. Avantageusement, ledit au moins un matériau textile constitue un feutre, une fibre, un filtre, une gaze, une toile, un pansement, une couche, un tissu, un tricot, un article d'habillement, un 30 vêtement, un article de literie, un article d'ameublement, un rideau, un revêtement d'habitacle, un textile technique fonctionnel, un géotextile, et/ou un agrotextile. La présente invention a encore pour objet l'utilisation d'un matériau textile selon l'invention dans le domaine médical, l'hygiène, la bagagerie, la confection, l'habillement, l'équipement ménager ou de la 35 maison, l'ameublement, les moquettes, l'automobile, l'industrie, notamment la filtration industrielle, l'agriculture et/ou le bâtiment. 21 EXEMPLES Les exemples suivants illustrent l'invention sans la limiter. Les normes utilisées dans les exemples correspondent également à celles utilisées plus généralement pour caractériser l'invention dans la description ou les 5 revendications. Matériaux utilisés : Dans les exemples qui suivent : PEBA 1 : PA 12-PTMG (Mn : 600-2000) PEBA 1 est un copolymère à blocs PA 12 et blocs PTMG de masses 10 moléculaires moyennes en nombre (Mn) respectives 600 - 2000. Copo 1 : 98,5% PEBA 1 + 1,5% PCDI PEBA 2 : PA 12-PTMG (Mn : 850-2000) PEBA 2 est un copolymère selon l'invention, à blocs PA 12 et blocs PTMG de masses moléculaires moyennes en nombre (Mn) respectives 850 - 2000. 15 Copo 2 : 98% PEBA 2 + 2% PCDI PEBA 3 : PA 12-PTMG (Mn : 2000-1000) PEBA 3 est un copolymère selon l'invention, à blocs PA 12 et blocs PTMG de masses moléculaires moyennes en nombre (Mn) respectives 2000 - 1000. Copo 3 : 98,5% PEBA 3 + 1,5% PCDI 20 PEBA 4 : PA11-PTMG (600-1000) PEBA 4 est un copolymère à blocs PA11 et blocs PTMG de masses moléculaires moyennes en nombre (Mn) respectives 600 - 1000. Copo 4 : 98% PEBA 4 + 2% PCDI PCDI : Polycarbodiimide utilisé dans les exemples : Poly-(1,3,5-triisopropyl- 25 phenylene-2,4-carbodiimide) Exemple 1 : Mesure de l'extrudabilité des matériaux PEBAs et Copos Le tableau 1 suivant donne les résultats de mesure de viscosité à l'état fondu eta* (en Pa.$) à 220°C, en fonction de la fréquence angulaire (rad/s) selon la 30 norme ISO 6721-10:2015. 35 22 Tableau 1 Fréquence eta* - Eta* - eta* - eta* - eta* - eta* - angulaire PEBA 1 Copo 1 PEBA 3 Copo 3 PEBA 4 Copo 4 [lis] [Pa.s] [Pa.s] [Pa.s] [Pa.s] [Pa.s] [Pa.s] 628 206 363 312 404 182 361 292 258 508 415 575 237 518 135 302 659 516 767 288 705 62,8 334 802 606 967 337 943 29,2 353 923 676 1160 382 1190 13,5 363 1010 726 1340 418 1490 6,28 368 1080 761 1510 444 1820 2,92 372 1120 785 1660 461 2170 1,35 375 1150 805 1810 470 2520 0,628 379 1170 825 1980 476 2830 0,292 381 1170 849 2260 472 3080 0,135 396 1190 930 2910 477 3380 0,0628 442 1210 1190 4200 498 3750 On observe que les matériaux Copos selon l'invention présentent une plus grande viscosité à l'état fondu que les PEBAs comparatifs. 5 Les matériaux Copos selon l'invention sont donc plus facilement extrudables en textiles que les matériaux PEBAs comparatifs. Exemple 2: Mesure de l'aptitude à l'étirement des PEBAs et Copos au moyen d'un Rhéotens lo Description du test de rhéologie élongationnelle : Principe : Un jonc est extrudé à travers une filière d'un rhéomètre capillaire; celui-ci est saisi, à l'état fondu, par 2 paires de roues entraînées par un moteur à vitesse variable. Une première paire de roues ainsi que le moteur 15 sont montés à l'extrémité libre, déviable, d'un support relié directement à un capteur, représentant la force de rappel. La 2ème paire de roues (couplée aux premières) permet de guider et de limiter l'enroulement du jonc autour des roues supérieures. Des petits tampons imbibés de liquide tensioactif (mélange eau, ethanol, et tensioactif) 20 sont également appliqués sur les roues afin de les refroidir et ainsi limiter l'effet de collage. Les courbes de melt strenght des figures 1 et 2 représentent la contrainte d'élongation en ordonnée en fonction du facteur d'élongation en abscisse. Contrainte d'élongation : 5 Facteur d'élongation : Avec v : Vitesse avec laquelle le jonc est étiré : vitesse des roues F : Force appliquée par le jonc Ao : Aire du jonc lorsqu'il sort de la filière 10 v0 : Vitesse d'extrusion du jonc en sortie de filière Conditions opératoires : - Rhéomètre capillaire : Appareil : RHEOMETRE CAPILLAIRE GOTTFERT RHEOTESTER 2000. 15 Filière : 30 mm X 1 mm Filières L/d = 30/1 Capteur : 0-1400 bar (référence 131055) Temps de préchauffage : 300 s (5 min) Températures d'essai : 150°C ou 180°C selon les grades Gradient de cisaillement : 50 5-1 20 - Rhéotens : Roues : Inox rainurées Hauteur de tirage : 105 mm Entrefer : environ 0,6 mm Vo (vitesse initile) 6 mm/s 25 Accélérations : a * t, a = 2,4 mm/s2 Lubrification : mélange eau + tensioactif Diamètre du piston : 12 mm Vitesse du piston : 0,043 mm/s 30 La figure 1 représente le résultat de mesure de rhéologie élongationnelle du PEBA 3 (courbe du bas) et du Copo 3 (courbe du haut) à 180°C. La figure 2 représente le résultat de mesure de rhéologie élongationnelle du PEBA 4 (courbe du bas) et du Copo 4 (courbe du haut) à 150°C. 23 24 Les copolymères Copo 3 et Copo 4 utilisés dans les matériaux textiles selon l'invention présentent une aptitude à l'étirement améliorée par rapport à celle des témoins respectifs PEBA 3 et PEBA 4. Les matériaux textiles selon l'invention à base de copolymères à blocs 5 comportant au moins une fin de chaîne acide carboxylique bloquée par un polycarbodiimide présentent une étirabilité améliorée par rapport aux matériaux textiles à base des mêmes copolymères respectifs non bloqués. Exemple 3 - Comparaison des modules en traction et en flexion de différents 10 PEBAs et COPOs Les résultats de ces essais sont donnés dans le tableau 2 suivant. Tableau 2 Normes ESSAIS Unités PEBA Copo PEBA Copo PEBA Copo PEBA Copo 1 1 2 2 3 3 4 4 ISO 527 Module MPa 12 11 20 18 209 193 45 39 1A:2012 en traction à 23°C ISO Module MPa 15 11 184 177 178:2010 en flexion à 23°C Les copolymères Copo 1 à 4 utilisés dans les matériaux textiles selon 15 l'invention présentent des modules en traction et en flexion inférieurs par rapport à ceux des témoins respectifs PEBA 1 à 4. Les matériaux textiles selon l'invention à base de copolymères à blocs comportant au moins une fin de chaîne acide carboxylique bloquée par un polycarbodiimide présentent une souplesse améliorée par rapport aux 20 matériaux textiles à base des mêmes copolymères respectifs non bloqués. Exemple 4 - Comparaison des résistances à l'abrasion et à la déchirure de différents PEBAs et COPOs Les résultats de ces essais sont donnés dans le tableau 3 suivant. 25 25 Tableau 3 Normes ESSAIS Unités PEBA Copo PEBA Copo PEBA Copo PEBA Copo 1 1 2 2 3 3 4 4 ISO Résistance à n= 4 n= 4 n= 4 n= 4 n= 4 n= 4 n=4 n= 4 l'abrasion 9352:2012 Perte de masse mg 36,7 26,3 41,9 33,9 17,0 13,1 55,4 41,9 ET 7,3 6,0 4,4 3,3 3,9 2,4 2,8 2,9 Résistance à la déchirure n= 5 n= 5 Médiane SI kN/m 41 48 ISO min 37 45 34-1:2015 max 45 49 Médiane SO kN/m 29 33 min 27 31 max 35 35 La perte de masse est inférieure dans le cas de copolymères selon l'invention, donc les matériaux textiles à base des copolymères selon l'invention présentent une meilleure résistance à l'abrasion que les matériaux 5 textiles à base des PEBAs témoins respectifs. De même, les matériaux textiles à base des copolymères selon l'invention présentent une meilleure résistance à la déchirure que les matériaux textiles à base des PEBAs témoins respectifs. 10 Exemple 5 - Mesure de la dispersité des différents PEBAs et Copos Les masses moléculaires moyennes en poids et en nombre Mw et Mn mesurées augmentent respectivement lorsqu'on passe d'un PEBA au Copo 15 correspondant selon l'invention, ce qui indique que la réaction s'est produite entre la fonction carbodiimide du polycarbodiimide et la fonction acide du PEBA pour former le Copo à fin de chaine acide bloquée utilisé selon l'invention. 20 La dispersité est déterminé comme étant égale au rapport entre masse moléculaire en poids et en nombre Mw/Mn. La précision de la mesure est donnée à 5% près. 26 La masse moléculaire (ou molaire) moyenne en nombre est fixée par la teneur en limiteur de chaine. Elle peut être calculée selon la relation : Mn = (nmonomère nlimiteur) * Mmotif de répétition + Mlimiteur nmonomère = nombre de moles de monomère 5 nlimiteur = nombre de moles de diacide en excès Mmotif de répétition = Masse molaire du motif de répétition Mlimiteur = Masse molaire du diacide en excès La dispersité Mw/Mn est par ailleurs conservée dans chaque Copo selon 10 l'invention par rapport au PEBA initial correspondant, et elle est mesurée inférieure à 3, dans tous les copolymères, ce qui prouve que les copolymères selon l'invention sont restés sous forme linéaire non réticulée. Les matériaux textiles à base de ces copolymères restent donc parfaitement recyclables. 15 En définitive, le polycarbodiimide ainsi utilisé dans le matériau textile selon la présente invention permet d'améliorer les propriétés : d'extrudabilité, d'étirabilité, de souplesse, de résistance à l'abrasion, et de résistance à la déchirure du matériau textile, tout en maintenant sa recyclabilité. Ces propriétés avantageuses n'ont pas pu être observées avec des 20 carbodiimides monomériques, leur volatilité n'ayant